(57)【要約】【解決課題】自動車用の直流スイッチに適用される摺動型の接点部材であり、数１００ｍＡ〜数Ａの大電流制御を可能としつつ、接触信頼性の確保されたものを提供する。【解決手段】本発明は、自動車用直流スイッチに適用され、固定接点と前記固定接点上を往復する可動接点とからなる摺動型の接点部材の組合せ構造において、一方の接点が、Ａｇマトリックス中にＺｎＯが２．０〜１０．０重量％分散させてなる第１の接点材料からなり、他方の接点が、Ａｇマトリックス中にＮｉが５．０〜２０．０重量％分散させてなる第２の接点材料からなる摺動接点部材の組合せ構造である。【選択図】図１
2010073540.tif 000002
【特許請求の範囲】
【請求項１】
自動車用直流スイッチに適用され、固定接点と前記固定接点上を往復する可動接点とからなる摺動型の接点部材の組合せ構造において、
一方の接点の摺動面が、Ａｇマトリックス中にＺｎＯが２．０〜１０．０重量％分散させてなる第１の接点材料からなり、
他方の接点の摺動面が、Ａｇマトリックス中にＮｉが５．０〜２０．０重量％分散させてなる第２の接点材料からなる摺動接点部材の組合せ構造。
【請求項２】
可動接点の摺動面が第１の接点材料からなる請求項１記載の摺動接点部材の組合せ構造。
【発明の詳細な説明】
【技術分野】
【０００１】
本発明は、自動車用の直流スイッチに適用される摺動接点部材に関する。特に、数１００ｍＡ〜数Ａの比較的大電流の制御に対応可能な摺動接点部材における接点材料の組合せ構造に関する。
【背景技術】
【０００２】
近年の自動車は、電子化が浸透し多種多様の電子機器、電装品が使用されており、それら電子機器、電装品の駆動・制御において直流スイッチ等の接点部材が用いられている。接点部材は、その構造から大別すると、固定接点に可動接点を外力により押圧して電気的接続を得る開閉型接点と、固定接点上で可動接点を外力により往復・摺動させて電気的接続を得る摺動型接点の２種に分類される。
【０００３】
これら接点部材は、その制御電流の大小によって使い分けがなされており、数１００ｍＡ〜数Ａの比較的大電流の電子機器を直接駆動するための負荷を受ける接点部材に対しては開閉型接点が使用され、数ｍＡ〜数１０ｍＡの比較的小電流の信号レベルの電流伝達のための接点部材には摺動型接点が使用される。これは、摺動型の接点においては、固定接点と可動接点との摩擦が絶えず生じる過酷な使用状況にあり、これに大電流を負荷させると、接点材料の耐久性が一気に低下する傾向にあるからである。そのため、大電流の制御に対しては、接点間の摩擦の少ない開閉型接点を使用するのが一般的となっている。
【０００４】
しかし、近年の自動車用の電子機器等の多種・多様化やその使用環境に鑑み、摺動型接点についての大電流負荷の要請が高くなっている。これは、自動車にはその内装等においてシール部材のようなゴム製品や合成皮革が多用されており、また、自動車は車内部品であっても高温に晒されることが多いことによる。ゴム製品や合成皮革はシリコン化合物を含むものが多く、これらが高温に晒されると、有機シリコンを含むガスを発生させる。かかる有機シリコン含有ガスの存在下で接点部材を作動させると、通電時のジュール熱等の熱エネルギーにより有機シリコンガスが分解されＳｉＯ２が生成することとなる。ＳｉＯ２は絶縁物質であり、これが接点表面に付着・堆積すると導通不良を引き起こし、スイッチとしての機能を失うこととなる。
【０００５】
そして、上記のような有機シリコン雰囲気の下でのＳｉＯ２発生の問題に対しては、摺動型接点の方が有利である。上記のように、摺動型接点においては、固定接点と可動接点との摩擦が繰返し生じており、接点表面にＳｉＯ２が堆積しても摺動動作により直ちに掃き出されるため、接点材料間の接触が維持され導通不良が生じ難いからである。このことから、摺動接点型の接点部材の大電流制御への要請が高くなっている。
【発明の開示】
【発明が解決しようとする課題】
【０００６】
しかしながら、従来の摺動型接点は、上記の通り、大電流負荷の際の耐久性の問題があるため、そのまま適用することはできない。従来の摺動型接点としては、例えば、固定接点としてＣｕ基材にＡｕ、Ａｇをメッキ、クラッドしたものを適用し、可動接点として固定接点と同材質の材料、又は、Ｃｕ基材にＡｇＰｄ合金又はＡｇＣｕ合金をクラッドしたものを組み合わせた接点部材が一般的である。
【特許文献１】特開２０００−２７６９６０号公報
【０００７】
そして、従来の摺動型接点においては、本来、摩擦により生じる機械摩耗（凝着摩耗、引っかき摩耗）による劣化が発生するが、数Ａレベルの大電流の負荷をかけると、機械摩耗に加えて、固定接点と可動接点との接触・開離の際の放電（火花放電、アーク放電）による材料転移の問題が生じる。この放電による材料転移は、固定接点上に可動接点の材質が局部的に堆積する現象であり、材料転移の発生はスムーズな摺動動作の障害となると共に、接点材料を大きく消耗させ接触障害の要因となる。
【０００８】
本発明は、以上のような背景のもとになされたものであり、自動車用の直流スイッチに適用される摺動型の接点部材であり、数１００ｍＡ〜数Ａの大電流制御を可能としつつ、接触信頼性の確保されたものを提供する。
【課題を解決するための手段】
【０００９】
上記課題を解決する本発明は、自動車用直流スイッチに適用され、固定接点と前記固定接点上を往復する可動接点とからなる摺動型の接点部材の組合せ構造において、一方の接点の摺動面が、Ａｇマトリックス中にＺｎＯが２．０〜１０．０重量％分散させてなる第１の接点材料からなり、他方の接点の摺動面が、Ａｇマトリックス中にＮｉが５．０〜２０．０重量％分散させてなる第２の接点材料からなる摺動接点部材の組合せ構造である。
【００１０】
本発明は、摺動接点部材の固定接点、可動接点を構成する材料について、それらの組合せを適正なものとすることで、大電流負荷に対する耐久性を確保するものである。これは、上記のような放電による材料転移が、可動接点から固定接点への転移（即ち、可動接点の材料の摩耗）によることが多いとしても、単に可動接点の材料を調整したのみでは課題の解決に繋がらないという本発明者等の検討の結果によるものである。そして、本発明者によれば、Ａｇマトリックス中にＺｎＯを分散させてなる第１の接点材料と、Ａｇマトリックス中にＮｉを分散させてなる第２の接点材料とを組み合わせることが最適である。
【００１１】
ここで、第１の接点材料である、Ａｇマトリックス中にＺｎＯを分散させた合金のＺｎＯの含有率について、２．０〜１０．０重量％とするのは、２．０重量％未満ではＺｎＯ分散によるＡｇマトリックス強化が不十分で機械磨耗および放電による電気的消耗が激しくなるからであり、１０．０重量％を超えると加工性が著しく劣化することおよび接触抵抗が不安定になるからである。そして、このＺｎＯの含有率は、３．０〜９．５重量％とするのがより好ましい。
【００１２】
また、第２の接点材料である、Ａｇマトリックス中にＮｉを分散させた合金の含有率について、５．０〜２０．０重量％とするのは、５．０重量％未満ではＡｇマトリックス強化が不十分で硬度が低いため凝着磨耗が問題となるからであり、２０．０重量％を超えると接触抵抗が不安定になるからである。そして、このＮｉの含有率は、７．０〜１５．０重量％とするのがより好ましい。
【００１３】
第１、第２の接点材料を、可動接点及び固定接点のいずれに適用するかについては、陽極側に第１の接点材料を適用する方が好ましい。これは、放電による電気的消耗が電子によるスパッタにより起こることから、特に、陽極側接点に耐熱性の高いＡｇ−酸化物系接点材料を用いることにより、消耗を抑制させる効果が大きいからである。
【００１４】
第１の接点材料は、Ａｇ金属中にＺｎの酸化物であるＺｎＯを分散させたものであり、その製造方法としては粉末冶金法、内部酸化のいずれかが適用できる。内部酸化法においては、Ａｇ−Ｚｎ合金を製造し、これを高温・酸化雰囲気下で内部酸化処理し、適宜に加工することで接点材料を製造することができる。内部酸化による場合の条件としては、酸素圧０．３〜０．７ＭＰａ、７００〜８００℃とするのが好ましい。また、粉末冶金法では、Ａｇ粉末とＺｎＯ粉末とを所定比率で混合し、成形して焼成した焼結体を加工することで接点材料とすることができる。焼結の際の条件としては、大気中、８００〜９００℃とするのが好ましい。
【００１５】
また、第２の接点材料については、ＮｉはＡｇに固溶しないことから、粉末冶金法の適用が好ましく、Ａｇ粉末とＮｉ粉末を所定比率で混合し、成形して焼成した焼結体を加工することで接点材料とすることができる。焼結の際の条件としては、真空中、８００〜９００℃とするのが好ましい。
【００１６】
可動接点及び固定接点の形状としては、従来と同様とすることができ、特段の改変は不要である。両接点は、相互に摺動する（接触する）部分が第１、第２の接点材料で形成されていれば良い。従って、可動接点、固定接点いずれも、Ｃｕ合金等のバネ材に接点材料を接合、クラッドしたものが適用できる。また、固定接点は、通常、絶縁材からなる絶縁部に接合された状態で使用される。
【発明の効果】
【００１７】
以上で説明したように、本発明における２種の接点材料の組合せを適用することで、信号レベルの小電流負荷が限界であった従来の摺動型の接点部材に対し、数Ａレベルの大電流負荷を与えても高い接触信頼性の維持を可能とすることができる。
【発明を実施するための最良の形態】
【００１８】
以下、本発明における最良の実施形態について説明する。本実施形態では、接点材料に適用可能な各種のＡｇ材料（合金、分散材料）を製造した。そして、それらを固定接点、可動接点に加工して耐久性、接触安定性を評価した。本実施形態で製造・評価した接点材料は表１の通りである。
【００１９】
【表１】
2010073540.tif 000003
【００２０】
上記の接点材料について、試料１と試料３〜６は内部酸化法により製造した。これらの材料については、まず、内部酸化後の組成が表１の値となるように添加元素（Ｚｎ、Ｓｎ、Ｉｎ、Ｎｉ）を添加したＡｇ合金を溶解鋳造し、鋳造後のインゴットを熱間押し出しでφ６ｍｍの線材に加工した。次に、この線材を焼鈍と伸線加工を繰り返しつつφ２ｍｍまで加工した後、長さ２ｍｍで切断してφ２ｍｍ×２ｍｍのチップとした。そして、このチップを酸素分圧５気圧、温度７００℃で４８時間内部酸化処理を行い、内部酸化後のチップを捕集して圧縮成形してφ５０ｍｍの円柱ビレットとした。圧縮後のビレットについて、大気中８５０℃で４時間焼結処理を行った。これら圧縮加工と焼結処理は６回繰り返した。最後に、焼結処理後のビレットを熱間押し出し加工でφ６ｍｍの線材とし、更に、線引き加工でφ２．３ｍｍまで加工した。最後にヘッダーマシンで、頭径２．３ｍｍ、頭厚１ｍｍのリベット接点とした。
【００２１】
試料２の接点材料は粉末冶金法にて製造した。まず、組成が表１の値となるようにＡｇ粉末およびＮｉ粉末を混合し、この混合粉末を圧縮成形してφ５０ｍｍの円柱ビレットとした。圧縮後のビレットについて、真空中９００℃で６時間焼結処理を行った。これら、圧縮工程と熱処理は２回繰り返した。最後に、焼結処理後のビレットを熱間押し出し加工でφ６ｍｍの線材とし、圧延加工により幅６ｍｍ×長さ６ｍｍ×厚み１ｍｍの板状接点とした。
【００２２】
また、試料７〜９の接点材料は、溶解鋳造法により合金を製造し（試料７は純銀を溶解鋳造）、熱間押し出し及び線引き加工を施した後、試料７、８は圧延加工により幅６ｍｍ×長さ６ｍｍ×厚み１ｍｍの板状接点とし、試料９は頭径２．３ｍｍ、頭厚１ｍｍのリベット接点とした。
【００２３】
各種接点の組合せにおける評価：表１の各接点材料を固定接点、可動接点に加工して、耐久性等の検討を行った。この試験において、固定接点への加工は、接点材料を絶縁部となるポリアミド樹脂ブロックの溝部に固定して製造した。一方、可動接点への加工は、リベット接点に加工後、バネ材（Ｃｕ合金）にカシメて製造した。そして、図１で示すように、固定接点上で可動接点を摺動させる試験を行った。この試験条件は、下記の通りである。
【００２４】
電圧：ＤＣ１４Ｖ
電流：３Ａ
摺動速度：２０ｍｍ／ｓｅｃ
摺動距離：６ｍｍ（固定接点側３ｍｍ＋絶縁部側３ｍｍ）
接触力：１００ｍＮ
摺動サイクル：２０万回
試験雰囲気：常温、常湿
極性：可動接点−陽極、固定接点−陰極
試験ｎ数：３
【００２５】
そして、摺動試験後の可動接点について、最大摩耗深さの測定及び接触抵抗の測定を行った。表２、表３は、可動接点および固定接点の種々組合せにおける結果を示す。最大磨耗深さはレーザ顕微鏡、接触抵抗の測定は１０ｍＡ交流四端子法にて行った。
【００２６】
【表２】
2010073540.tif 000004
【００２７】
【表３】
2010073540.tif 000005
【００２８】
表２、表３における実施例及び比較例１、２の結果から、試料１（Ａｇ／ＺｎＯ）は、可動接点としての特性に優れていることがわかる。そして、その中でも実施例の組合せである、固定接点として試料２（Ａｇ／Ｎｉ）との組合せが摩耗が最も少ない上に接触抵抗も低い。これは、この組合せにおける摺動接点においては、可動接点と固定接点との開離時に生じる放電における可動側接点から固定側接点への材料転移が生じ難くなっていることを示す。
【００２９】
上記の実施例の組合せにおける評価結果に対し、他の接点材料の組合せ（比較例３〜比較例７）は、摩耗及び接触抵抗の双方の観点から劣ることがわかる。また、従来の接点材料の組合せ（従来例１、２）についても大電流負荷による摩耗が大きいことがわかる。以上から、実施例における組合せが耐久性及び接触安定性において最も優れていることが確認できた。
【図面の簡単な説明】
【００３０】
【図１】摺動試験の概要を説明する図。
【図１】
2010073540.tif 000006